(57)【特許請求の範囲】
【請求項１】
（Ａ）炭素数３〜６の多価アルコールと複数の（メタ）アクリル酸との部分エステル化合物であり、水酸基を１〜２個有する多官能重合性単量体：１〜２０重量部、
（Ｂ）単官能（メタ）アクリレート：６５〜９５重量部、および、
（Ｃ）酸性基を有する重合性単量体：１〜１０重量部と、
上記多官能重合性単量体（Ａ）、単官能（メタ）アクリレート（Ｂ）および酸性基を有する重合性単量体（Ｃ）の合計量１００重量部に対して
（Ｄ）有機ホウ素化合物：０．５〜１０重量部とを含有してなり、
該多官能重合性単量体（Ａ）が、グリセロールジ（メタ）アクリレート、ブタントリオールジ（メタ）アクリレート、ブタンテトラオールのジ（メタ）アクリレート、ブタンテトラオールのトリ（メタ）アクリレート、ペンタントリオールのジ（メタ）アクリレート、ペンタンテトラオールのジ（メタ）アクリレート、ペンタンテトラオールのトリ（メタ）アクリレート、キシリトールのトリ（メタ）アクリレート、ヘキサントリオールのジ（メタ）アクリレート、ヘキサンテトラオールのジ（メタ）アクリレートおよびヘキサンテトラオールのトリ（メタ）アクリレートよりなる群から選ばれる少なくとも一つの多官能重合性単量体であることを特徴とする歯科用接着性組成物（ただし、上記（Ａ）成分、（Ｂ）成分および（Ｃ）成分の合計は、１００重量部である）。
【請求項２】
上記歯科用接着性組成物が、さらに、上記（Ａ）成分、（Ｂ）成分および（Ｃ）成分の合計１００重量部に対して、充填材（Ｅ）を２０〜３００重量部の量で含有することを特徴とする請求項１記載の歯科用接着性組成物。
【請求項３】
上記歯科用接着性組成物が、さらに、上記（Ａ）成分、（Ｂ）成分および（Ｃ）成分の合計１００重量部に対して溶剤（Ｆ）を１０〜２００重量部の量で含有することを特徴とする請求項１記載の歯科用接着性組成物。
【請求項４】
上記多官能重合性単量体（Ａ）が、グリセロールジ（メタ）アクリレートであることを特徴とする請求項１または請求項２記載の歯科用接着性組成物。
【請求項５】
上記酸性基を有する重合性単量体（Ｃ）が、４−メタクリロイルオキシエチルトリメリット酸および／または、４−メタクリロイルオキシエチルトリメリット酸無水物であることを特徴とする請求項１または請求項２記載の歯科用接着性組成物。
【請求項６】
上記有機ホウ素化合物（Ｄ）が、トリブチルホウ素および／またはその部分酸化物であることを特徴とする請求項１または請求項２記載の歯科用接着性組成物。
【請求項７】
上記充填材（Ｅ）が、ポリメチル（メタ）アクリレート粒子であることを特徴とする請求項２記載の歯科用接着性組成物。
【発明の詳細な説明】
【０００１】
【技術分野】
【０００２】
本発明は、歯科用接着材料に関する。さらに詳しくは本発明は、歯科用ボンディング材、歯科用レジンセメントなどの歯科用接着性組成物に関する。
【背景技術】
【０００３】
歯科治療では、治療用修復物を歯質または修復物に接着させる必要がある。接着に用いられる接着性組成物の重要な性能としては、口腔内条件に耐える接着性能、適用症例に対応できる硬化体の物性（例えば柔軟性）および良好な操作性（適切な硬化時間および操作時間）などが挙げられる。
【０００４】
有機ホウ素化合物であるトリブチルホウ素の部分酸化物（ＴＢＢ−Ｏ）を重合開始剤として用いる接着剤、例えば、メチルメタクリレート（ＭＭＡ）／４−メタクリロイルオキシエチルトリメリット酸無水物（４−ＭＥＴＡ）／トリブチルホウ素の部分酸化物（ＴＢＢ−Ｏ）／ポリメチルメタクリレート（ＰＭＭＡ）接着性レジンは、長期間の臨床使用により優れた接着性能を有するとともに、生体為害性が少ないことが確認されている。しかしながら、このような接着性レジンにおいては、硬化速度が比較的遅く、充分な接着性能を発揮するまでに比較的長い時間を要することが指摘されており、硬化時間の短縮が望まれている。こうした歯科用接着性組成物において、硬化時間は単に短ければよいというものではなく、歯科治療を施すのに必要な操作時間を経過後すみやかに硬化するのがよい。
【０００５】
本発明者は、有機ホウ素化合物と適正少量の光重合開始剤からなる重合開始システムを用いることにより、接着性組成物の接着性能に悪影響を及ぼさずに硬化速度を制御することができることを見出して既に出願し、公開されている（特開平９−１１０９１３号公報参照）。
【０００６】
しかしながら、この重合システムを採用するに際しては、適正少量の光重合開始剤による硬化速度の制御をするためには、何らかの操作で光エネルギーを与えなくてはならないという付加的な操作が要求される。
【０００７】
こうした状況下において、歯科治療の分野では、適切な硬化時間を有する良好な操作性を提供する基本的な解決方法が望まれている。
【０００８】
本発明者は、こうした要請について検討した結果、炭素数３〜６の多価アルコールと複
数の（メタ）アクリル酸とのエステル化合物で水酸基を１〜２個有する多官能重合性単量体を組成物に少量に添加することにより、組成物の接着性能、硬化体の物性、可操作時間にはほとんど影響を及ぼすことなく、硬化速度を大幅に向上できることを見出し、本発明に至った。
【先行技術文献】
【特許文献】
【０００９】
【特許文献１】
特開平９−１１０９１３号公報
【発明が解決しようとする課題】
【００１０】
本発明は、歯科治療の際に優れた接着性能と良好な操作性を有する接着性組成物を提供することを目的としている。
【課題を解決するための手段】
【００１１】
本発明の歯科用接着性組成物は、
（Ａ）炭素数３〜６の多価アルコールと複数の（メタ）アクリル酸とのエステル化合物であり、水酸基を１〜２個有する多官能重合性単量体：１〜３０重量部、
（Ｂ）単官能（メタ）アクリレート：６５〜９５重量部、および、
（Ｃ）酸性基を有する重合性単量体：１〜１０重量部と、
上記多官能重合性単量体（Ａ）、単官能（メタ）アクリレート（Ｂ）および酸性基を有する重合性単量体（Ｃ）の合計量１００重量部に対して
（Ｄ）有機ホウ素化合物：０．５〜１０重量部とを含有してなることを特徴としている。ただし、本発明において、上記（Ａ）成分、（Ｂ）成分および（Ｃ）成分の合計は、１００重量部である。
【００１２】
さらに、この歯科用接着性組成物は、
（Ｅ）充填材、および／または
（Ｆ）溶剤 を含有していることが好ましい。
【００１３】
このように特定の構造を有する重合性単量体と硬化剤との組み合わせすることにより、組成物の接着性能、可操作時間と物性に影響を及ぼすことなく、硬化時間を短縮することができる。
【発明の効果】
【００１４】
特定な構造、即ち炭素数３〜６の多価アルコールと複数の（メタ）アクリル酸とのエステル化合物で水酸基を１〜２個有する多官能重合性単量体を歯科用接着性組成物に少量に添加することにより、組成物の接着性能、硬化体の物性、可操作時間にほとんど影響を及ぼすことなく、硬化速度を大幅に向上できる。
【発明を実施するための形態】
【００１５】
次に本発明の歯科用接着性組成物について具体的に説明する。
【００１６】
本発明で用いられる水酸基を１〜２個有する多官能重合性単量体（Ａ）は、炭素数３〜６の多価アルコールと複数のアクリル酸および／またはメタクリル酸とのエステル化合物である。
【００１７】
この多官能性重合性単量体（Ａ）は官能基を複数個有しており、この官能基は通常はエチレン性不飽和結合に由来するものであり、通常は多価アルコールとのエステル化反応により導入されるアクリル基、メタクリル基である。
【００１８】
また、エステル化合物を形成する炭素数３〜６の多価アルコールとしては、例えば、グリセリン、ブタントリオール、ブタンテトラオール、ペンタントリオール、ペンタンテトラオール、キシリトール、ヘキサントリオール、ヘキサンテトラオール、ヘキサンペンタオールおよびヘキサンヘキサオールを挙げることができる。
【００１９】
本発明で使用する多官能重合性単量体（Ａ）は、上記のような多価アルコールとアクリル酸および／またはメタクリル酸との部分エステル化合物であり、この化合物中には水酸基が１個〜２個残存している。
【００２０】
このような多官能重合性単量体（Ａ）としては、例えば、グリセロールジ（メタ）アクリレート；トリメチロールプロパンなどのブタントリオールのジ（メタ）アクリレート；メソ−エリスリトールなどのブタンテトラオールのジ（メタ）アクリレートまたはトリ（メタ）アクリレート、ペンタントリオールのジ（メタ）アクリレート；テトラメチロールメタンなどのペンタンテトラオールのジ（メタ）アクリレートまたはトリ（メタ）アクリレート；キシリトール及びその異性体の水酸基を１〜２個有する多官能（メタ）アクリレート；ヘキサントリオールのジ（メタ）アクリレート；ヘキサンテトラオールのジ（メタ）アクリレートまたはトリ（メタ）アクリレート；ヘキサンペンタオールの水酸基を１〜２個有する多官能（メタ）アクリレート；ヘキサンヘキサオールの水酸基を１〜２個有する多官能（メタ）アクリレートなどを挙げることができる。これら多官能（メタ）アクリレートは、官能基の数が２〜３個のものが好ましく用いられ、２官能のものがより好ましい。官能基数が多い場合には、添加量によって組成物の硬化体の架橋度が高くなり、組成物の硬化体の柔軟性を損なわれ、歯質や歯科用金属への接着性を低下させる傾向がある。
【００２１】
本発明の歯科用接着性組成物において、炭素数３〜６の多価アルコールと複数の（メタ）アクリル酸とのエステル化合物で水酸基を１〜２個有する多官能重合性単量体（Ａ）は、本発明の歯科用接着剤組成物を形成する多官能重合性単量体（Ａ）、単官能（メタ）アクリレート（Ｂ）、酸性基を有する重合性単量体（Ｃ）の合計１００重量部中に、１〜３０重量部の範囲内の量で含有されており、好ましくは１〜２０重量部の範囲内の量で含有されており、最も好ましくは２〜９重量部の範囲内の量で含有されている。多官能重合性単量体（Ａ）が少ない場合には、硬化速度の促進効果が小さく、多官能重合性単量体（Ａ）が多い場合には、硬化時間が短くなりすぎて歯科治療を適切に施す余裕がなくなったり、組成物硬化体の吸水性が高くなり、金属や歯質への接着耐久性が低下する傾向がある。また、組成物硬化体の架橋度が高くなり、組成物硬化体の柔軟性を損なう傾向がある。
【００２２】
本発明で用いられる単官能（メタ）アクリレート（Ｂ）は、分子内に水酸基を有していない単官能（メタ）アクリレートである。
【００２３】
ここで単官能（メタ）アクリレート（Ｂ）としては、例えばメチル（メタ）アクリレート、エチル（メタ）アクリレート、プロピル（メタ）アクリレート、ヘキシル（メタ）アクリレート、２−エチルヘキシル（メタ）アクリレート、ドデシル（メタ）アクリレート、ラウリル（メタ）アクリレート、シクロヘキシル（メタ）アクリレート、ベンジル（メタ）アクリレートおよびイソボルニル（メタ）アクリレートなどのアルキル（メタ）アクリレート；
エチレングリコールモノメチルエーテル（メタ）アクリレート、エチレングリコールモノエチルエーテル（メタ）アクリレート、ジエチレングリコールモノメチルエーテル（メタ）アクリレート、トリエチレングリコールモノメチルエーテル（メタ）アクリレート、ポリエチレングリコールモノメチルエーテル（メタ）アクリレートおよびポリプロピレングリコールモノアルキルエーテル（メタ）アクリレートなどの（ポリ）アルキレングリコールモノアルキルエーテル（メタ）アクリレート；
パーフルオロオクチル（メタ）アクリレートおよびヘキサフルオロ（メタ）アクリレートなどの（メタ）アクリル酸のフルオロアルキルエステル；
γ−（メタ）アクリロキシプロピルトリ（トリメチルシロキシ）シランなどの（メタ）アクリロキシアルキル基を有するシラン化合物；
ならびに
テトラフルフリル（メタ）アクリレートなどの複素環を有する（メタ）アクリレートを挙げることができる。
【００２４】
また、歯質などに対する高い接着力を得るために、歯質などの接着界面へのモノマーの拡散に低分子量モノマー、例えば分子量が３００以下の低分子量モノマーが有益であり、このような低分子量モノマーとしては、メチルメタクリレート、エチルメタクリレート、プロピルメタクリレート、エチレングリコールモノメチルエーテル（メタ）アクリレートを挙げることができる。本発明においては、単官能（メタ）アクリレート（Ｂ）としてこのような低分子量モノマーも使用することができる。
【００２５】
これらの単官能重合性モノマーは単独であるいは組み合わせて使用することができる。
【００２６】
特に本発明では単官能（メタ）アクリレート（Ｂ）として、人体への刺激性が比較的低いメタクリレートが特に好ましく使用される。
【００２７】
本発明の組成物における単官能（メタ）アクリレート（Ｂ）は、本発明の歯科用組成物を形成する前記多官能重合性単量体（Ａ）、単官能（メタ）アクリレート（Ｂ）、および酸性基を有する重合性モノマー（Ｃ）の合計量を１００重量部中に、６５〜９５重量部の範囲内の量、好ましくは７５〜９４重量部の範囲内の量、特に好ましくは８０〜９３重量部の範囲内の量で含有される。この単官能（メタ）アクリレート（Ｂ）は、本発明の歯科用接着性組成物の有する優れた特性を発現させるための基礎となるモノマーであり、上記範囲内で使用することによって本発明の歯科用接着性組成物の基礎的特性が確立する。
【００２８】
本発明で用いられる分子内に酸性基を含有する重合性単量体（Ｃ）は、歯質などへの接着性を向上させるという作用があり、このような重合性単量体（Ｃ）の有する酸性基としては、カルボキシル基またはその無水物基、リン酸基またはスルホン酸基を挙げることができる。
【００２９】
本発明において分子内に酸性基を含有する重合性単量体（Ｃ）として使用される分子内にカルボキシル基を有する重合性単量体の例としては、モノカルボン酸、ジカルボン酸、トリカルボン酸およびテトラカルボン酸またはこれらの誘導体を挙げることができる。具体的には、（メタ）アクリル酸、マレイン酸、ｐ−ビニル安息香酸、２−（メタ）アクリロイロキシエチルコウハク酸、１１−（メタ）アクリロイルオキシ−１，１−ウンデカンジカルボン酸（メタクリレートの場合、商品名；ＭＡＣ−１０）、１，４−ジ（メタ）アクリロイルオキシエチルピロメリット酸、６−（メタ）アクリロイルオキシエチルトリメリット酸およびその無水物、４−（メタ）アクリロイルオキシエチルトリメリット酸（メタクリレートの場合；４−ＭＥＴ）およびその無水物（メタクリレートの場合；４−ＭＥＴＡ）、４−（メタ）アクリロイルオキシブチルトリメリット酸およびその無水物、４−［２−ヒドロキシ−３−（メタ）アクリロイルオキシ］ブチルトリメリット酸およびその酸無水物、２，３−ビス（３，４−ジカルボキシジベンゾイルオキシ）プロピル（メタ）アクリレート、Ｎ，Ｏ−ジ（メタ）アクリロイルオキシチロシン、Ｏ−（メタ）アクリロイルオキシチロシン、Ｎ−（メタ）アクリロイルオキシチロシン、Ｎ−（メタ）アクリロイル−ｐ−アミノ安息香酸、Ｎ−（メタ）アクリロイルオキシ−Ｏ−アミノ安息香酸、Ｎ−（メタ）アクリロイル−５−アミノサリチル酸（メタクリレートの場合；５−ＭＡＳＡ）、Ｎ−（メタ）アクリロイル−４−アミノサリチル酸、２または３または４−（メタ）アクリロイルオキシ安息香酸、２−ヒドロキシエチル（メタ）アクリレートとピロメリット酸二無水物との付加生成物（メタクリレートの場合；ＰＭＤＭ）、２−ヒドロキシエチル（メタ）アクリレートと無水マレイン酸または３，３'，４，４'−ベンゾフェノンテトラカルボン酸二無水物（メタクリレートの場合；ＢＴＤＡ）または３，３'，４，４'−ビフェニルテトラカルボン酸二無水物との付加反応物、２−（３，４−ジカルボキシベンゾイルオキシ）−１，３−ジ（メタ）アクリロイルオキシプロパン、Ｎ−フェニルグリシンまたはＮ−トリグリシンとグリシジル（メタ）アクリレートとの付加物、４−［（２−ヒドロキシ−３−（メタ）アクリロイルオキシプロピル）アミノ］フタル酸などを挙げることができる。これらカルボキシル基を有する重合性モノマーは単独であるいは組み合わせて使用することができる。
【００３０】
このうち、１１−メタクリロイルオキシ−１，１−ウンデカンジカルボン酸（ＭＡＣ−１０）、４−メタクリロイルオキシエチルトリメリット酸（４−ＭＥＴ）、４−メタクリロイルオキシエチルトリメリット酸無水物（４−ＭＥＴＡ）およびＮ−メタクリロイル−５−アミノサリチル酸（５−ＭＡＳＡ）が好ましく用いられる。
【００３１】
また、分子内にリン酸基を有する重合性単量体の例としては、２−（メタ）アクリロイルオキシエチルアシドホスフェート、２または３−（メタ）アクリロイルオキシプロピルアシドホスフェート、４−（メタ）アクリロイルオキシブチルアシドホスフェート、６−（メタ）アクリロイルオキシヘキシルアシドホスフェート、８−（メタ）アクリロイルオキシオクチルアシドホスフェート、１０−（メタ）アクリロイルオキシデシルアシドホスフェート、１２−（メタ）アクリロイルオキシドデシルアシドホスフェート、ビス［２−（メタ）アクリロイルオキシエチル］アシドホスフェート、ビス［２−または３−（メタ）アクリロイルオキシプロピル］アシドホスフェート、２−（メタ）アクリロイルオキシエチルフェニルアシドホスフェート、２−（メタ）アクリロイルオキシエチル−ｐ−メトキシフェニルアシドホスフェートなどを挙げることができる。これらの化合物中におけるリン酸基はチオリン酸基に置き換えることができる。これらのリン酸基またはチオリン酸基を有する重合性モノマーは単独であるいは組み合わせて使用することができる。
【００３２】
これらの化合物のうち、２−（メタ）アクリロイルオキシエチルフェニルアシドホスフェート、１０−（メタ）アクリロイルオキシデシルアシドホスフェートが好ましく用いられる。
【００３３】
さらに、分子内スルホン酸基を有する重合性単量体の例としては、２−メチル−２−（メタ）アクリルアミドプロパンスルホン酸、２−スルホエチル（メタ）アクリレート、２−（または１−）スルホ−１−（または−２−）プロピル（メタ）アクリレート、１−（または３−）スルホ−２−ブチル（メタ）アクリレート、３−ブロモ−２−スルホ−２−プロピル（メタ）アクリレート、３−メトキシ−１−スルホ−２−プロピル（メタ）アクリレート、１，１−ジメチル−２−スルホエチル（メタ）アクリルアミドなどを挙げることができる。これらのスルホン酸基を有する重合性モノマーは単独であるいは組み合わせて使用することができる。
【００３４】
これらのうちでも、２−メチル−２−（メタ）アクリルアミドプロパンスルホン酸が好ましく用いられる。
【００３５】
上記の酸性基含有重合性単量体はすべて単独でまたは組み合わせて使用することができる。
【００３６】
本発明の組成物における分子内に酸性基を含有する重合性単量体（Ｃ）は、本発明の歯科用組成物を形成する前記多官能重合性単量体（Ａ）、単官能（メタ）アクリレート（Ｂ）および酸性基を有する重合性モノマー（Ｃ）の合計量を１００重量部中に、１〜１０重量部の範囲内の量、好ましくは２〜９重量部の範囲内の量、特に好ましくは３〜８重量部の範囲内の量で使用される。このような量で分子内に酸性基を含有する重合性単量体（Ｃ）を使用することにより、本発明の歯科用接着性組成物は、被着体に対して良好な接着性を示すようになる。
【００３７】
本発明で硬化剤として用いられる有機ホウ素化合物（Ｄ）の例としては、トリエチルホウ素、トリプロピルホウ素、トリイソプロピルホウ素、トリブチルホウ素、トリ−ｓｅｃ−ブチルホウ素、トリイソブチルホウ素、トリペンチルホウ素、トリヘキシルホウ素、トリオクチルホウ素、トリデシルホウ素、トリドデシルホウ素、トリシクロペンチルホウ素、トリシクロヘキシルホウ素などのトリアルキルホウ素；ブトキシジブチルホウ素などのアルコキシアルキルホウ素；ブチルジシクロヘキシルボラン、ジイソアミルボラン、９−ボラビシクロ［３．３．１］ノナンなどのジアルキルボラン；テトラフェニルホウ素ナトリウム、テトラフェニルホウ素トリエタノールアミン塩、テトラフェニルホウ素ジメチル−ｐ−トルイジン塩、テトラフェニルホウ素ジメチルアミノ安息香酸エチルなどのアリールボレート化合物；部分酸化トリブチルホウ素などの部分酸化トリアルキルホウ素などを挙げることができる。これらの中では、トリブチルホウ素あるいは部分酸化トリブチルホウ素を用いることが好ましく、さらに最も好ましい有機ホウ素化合物は部分酸化トリブチルホウ素である。
【００３８】
本発明の組成物における（Ｄ）成分である有機ホウ素化合物は、本発明の歯科用組成物を形成する前記多官能重合性単量体（Ａ）、単官能（メタ）アクリレート（Ｂ）、および酸性基を有する重合性モノマー（Ｃ）の合計量１００重量部に対して、通常は０．５〜１０重量部、好ましくは、１〜１０重量部の範囲内の量で使用される。可使時間と硬化時間とを好適にバランスさせるためには、有機ホウ素化合物（Ｄ）を上記の範囲内の量で使用する。
【００３９】
本発明の組成物において硬化剤の助剤として必要に応じて、有機過酸化物、無機過酸化物または酸化還元性金属化合物を配合することができる。有機過酸化物としては、例えばジアセチルペルオキシド、ジプロピルペルオキシド、ジブチルペルオキシド、ジカプロルペルオキシド、ジラウリルペルオキシド、過酸化ベンゾイル（ＢＰＯ）、ｐ，ｐ'−ジクロロベンゾイルペルオキシド（ＣＩＢＰＯ）、ｐ，ｐ'−ジメトキシベンゾイルペルオキシド、ｐ，ｐ'−ジメチルベンゾイルペルオキシドおよびｐ，ｐ'−ジニトロジベンゾイルペルオキシドなどを挙げることができる。無機過酸化物としては、例えば過硫酸アンモニウム、過硫酸カリウム、塩素酸カリウム、臭素酸カリウムおよび過リン酸カリウムなどを挙げることができる。酸化還元性金属化合物としては、例えば銅、鉄、コバルトなど遷移金属の硝酸塩、塩化塩、アセチルアセト塩などのカルボキシ塩などを挙げることができる。これらのうちでも過酸化ベンゾイル（ＢＰＯ）、ｐ，ｐ'−ジクロロベンゾイルペルオキシド（ＣＩＢＰＯ）、アセチルアセト銅が好ましい。
【００４０】
本発明の組成物における硬化剤の助剤として使用される有機過酸化物、無機過酸化物または酸化還元性金属化合物の使用量は、（Ｄ）成分である有機ホウ素化合物の使用量の０．０１〜２倍量である。
【００４１】
本発明で使用される充填材（Ｅ）は、特に制限されず、公知の有機充填剤、無機充填剤、または無機有機複合充填剤を使用することができる。
【００４２】
本発明における充填材（Ｅ）成分である有機充填材の例としては、（メタ）アクリレート単位を７０重量％以上含む実質上非架橋性の（メタ）アクリレート重合体粒子が好ましく使用される。
【００４３】
この（メタ）アクリレート単位を構成するモノマーとしては、例えばメチル（メタ）アクリレート、エチル（メタ）アクリレート、プロピル（メタ）アクリレート、ブチル（メタ）アクリレート、シクロヘキシル（メタ）アクリレート、ベンジル（メタ）アクリレートなどの（メタ）アクリレート系モノマーを挙げることができる。また、ここで（メタ）アクリレート系モノマー以外のモノマーの例としては、ビニル酢酸エステル、ビニルピロリドン、無水マレイン酸、マレイン酸、ビニル安息香酸などを挙げることができる。これらは単独であるいは組み合わせて使用することができる。
【００４４】
また、本発明の（メタ）アクリレート重合体は、必要に応じて少量の架橋性モノマーを共重合させることができる。架橋性モノマーとして、例えばエチレングリコールジ（メタ）アクリレート、トリエチレングリコールジ（メタ）アクリレート、ブタジエンなどの多官能モノマーを挙げられる。
【００４５】
本発明で充填剤（Ｅ）として好適に使用される（メタ）アクリレート重合体粒子の重量平均分子量は、５万〜３０万の範囲内にあることが好ましい。
【００４６】
また、本発明において、これらの有機充填材は、単独であるいは組み合わせて使用することができる。
【００４７】
本発明における充填材（Ｅ）成分である無機充填材の例としては、ジルコニウム酸化物、ビスマス酸化物、チタン酸化物、酸化亜鉛および酸化アルミニウム粒子などの金属酸化物粉末、炭酸カルシウム、炭酸ビスマス、リン酸カルシウム、リン酸ジルコニウムおよび硫酸バリウムなどの金属塩粉末、シリカガラス、アルミニウム含有ガラス、バリウム含有ガラス、ストロンチウム含有ガラスおよびジルコニウムシリケートガラスなどのガラスフィラー、銀徐放性を有するフィラー、フッ素徐放性を有するフィラーなどを挙げることができる。これら無機充填材は単独であるいは組み合わせて使用することができる。
【００４８】
また、無機充填材と樹脂間に強固な結合を得るには、シラン処理、ポリマーコートなどの表面処理を施した無機充填材を使用することが好ましい。
【００４９】
さらに本発明で使用することができる充填剤（Ｅ）としては、上記無機充填材および／または有機充填材を含む無機有機複合フィラーなどを挙げることができる。
【００５０】
これらの有機充填材、無機充填材および無機有機複合充填材は，単独であるいは組み合わせて使用することができる。
【００５１】
本発明において、歯科用接着剤組成物の皮膜厚さを低減しおよび修復効果を向上させるためには、上記粒子の平均粒子径は、０．００１〜３０μｍの範囲内にあることが好ましく、さらに、０．０１〜２５μｍの範囲内にあることが特に好ましい。
【００５２】
本発明の組成物における充填材（Ｅ）は、本発明の歯科用組成物を形成する前記多官能重合性単量体（Ａ）、単官能（メタ）アクリレート（Ｂ）および酸性基を有する重合性モノマー（Ｃ）の合計量１００重量部に対して、通常は２０〜３００重量部、好ましくは３０〜２５０重量部の範囲内の量で使用される。
【００５３】
本発明の歯科用接着性組成物において、必要に応じて使用される溶剤（Ｆ）としては、歯科常用の溶剤を使用することが好ましい。このような溶剤（Ｆ）としては、例えば、アセトン、メチルエチルケトン、酢酸エチル、エタノール、プロパノール、ジクロロメタンなどを挙げることができる。それらの溶剤は、単独もしくは混合して使用することができる。
【００５４】
本発明の組成物における溶剤（Ｆ）は、本発明の歯科用組成物を形成する前記多官能重合性単量体（Ａ）、単官能（メタ）アクリレート（Ｂ）および酸性基を有する重合性モノマー（Ｃ）の合計量１００重量部に対して、通常は２０〜３００重量部、好ましくは３０〜２５０重量部の範囲内の量で使用される。
【００５５】
また、必要に応じて０．１〜５重量部の水を添加しても良い。
【００５６】
本発明の歯科用接着性組成物には、本発明の目的を損なわない限り、光重合開始剤を配合されていても良い。
【００５７】
光重合開始剤としては、可視光線を照射することによって重合性モノマーの重合を開始しうるものが好ましく使用され、例えばベンゾイン、ベンゾインメチルエーテル、ベンゾインエチルエーテル、ベンゾインイソプロピルエーテルなどのベンゾイン類；ベンジル、４，４'−ジクロロベンジル、ジアセチル、α−シクロヘキサンジオン、ｄ，ｌ−カンファキノン（ＣＱ）、カンファキノン−１０−スルホン酸、カンファキノン−１０−カルボン酸などのα−ジケトン類；ベンゾフェノン、ベンゾイル安息香酸メチル、ヒドロキシベンゾフェノンなどのジフェニルモノケトン類；２，４−ジエチルチオキサントン、２−イソプロピルチオキサントンなどのチオキサントン類；２、４、６−トリメチルベンゾイルジフェニルホスフィンオキサイドなどのアシルホスフィンオキサイド類などの光増感剤を挙げることができる。これら光重合開始剤は単独であるいは組み合わせて使用することができる。
【００５８】
本発明の歯科用接着性組成物において光重合開始剤を使用する場合には、光重合開始剤としては、ベンジル、４，４'−ジクロロベンジル、ジアセチル、α−シクロヘキサンジオン、ｄ，ｌ−カンファキノン（ＣＱ）、カンファキノン−１０−スルホン酸、カンファキノン−１０−カルボン酸などのα−ジケトン類及びアシルホスフィンオキサイド類が好ましく用いられる。これらの中ではｄ，ｌ−カンファキノン、カンファキノン−１０−カルボン酸、２、４、６−トリメチルベンゾイルジフェニルホスフィンオキサイドが特に好ましい。
【００５９】
本発明で光重合開始剤を使用する場合、光重合開始剤は、有機ホウ素化合物の使用量を１００重量部とした場合に、０．１〜１０重量部の範囲内の量、好ましくは０．２〜５重量部の範囲内の量で使用される。
【００６０】
上記光重合開始剤の重合開始効果を向上するため、有機ホウ素化合物の触媒効果に悪影響を及ぼさない還元性化合物の併用も可能である。例えば、Ｎ，Ｎ−ジメチルアニリン、Ｎ，Ｎ−ジメチルｐ−トルイジン、Ｎ，Ｎ−ジエチルｐ−トルイジン、Ｎ，Ｎ−ジエタノールｐ−トルイジン、Ｎ，Ｎ−ジメチルｐ−ｔｅｒｔ−ブチルアニリン、Ｎ，Ｎ−ジメチルアニシジン、Ｎ，Ｎ−ジメチルｐ−クロロアニリン、Ｎ，Ｎ−ジメチルアミノエチル（メタ）アクリレート、Ｎ，Ｎ−ジエチルアミノエチル（メタ）アクリレート、Ｎ，Ｎ−ジメチルアミノ安息香酸およびそのアルキルエステル、Ｎ，Ｎ−ジエチルアミノ安息香酸およびそのアルキルエステル、Ｎ，Ｎ−ジメチルアミノベンズアルデヒド、Ｎ−フェニルグリシン、Ｎ−トリルグリシン、Ｎ，Ｎ−（３−メタクリロイルオキシ−２−ヒドロキシプロピル）フェニルグリシンなどの有機還元性化合物を挙げることができる。
【００６１】
上記還元性化合物の配合量は、通常は使用される光重合開始剤量の０．５〜３．０倍の範囲内にある。
【００６２】
本発明の組成物は、さらに本発明の目的を損なわない範囲内において、他の添加剤を配合することもできる。添加剤の例としては、殺菌剤、安定剤、顔料および染料などの着色剤を挙げることができる。
【００６３】
本発明の歯科用接着剤組成物は、上記（Ａ）成分、（Ｂ）成分、（Ｃ）成分、（Ｄ）成分、（Ｅ）成分及び（Ｆ）成分を２つ以上に任意の組み合わせで分割包装することが好ましい。特に、重合性を有する（Ａ）成分、（Ｂ）成分、（Ｃ）成分と、反応を誘発する（Ｄ）成分とは、使用直前まで接触しないように分割包装することが好ましい。他の成分は、本発明の歯科用接着性組成物が、保存中、移送中などに反応性を考慮して包装される。このように分割包装された各成分は、使用直前に混合して使用される。
【００６４】
歯科用接着性組成物においては、可使時間は、混合後、少なくとも６０秒は必要であり、かつ硬化時間は、可使時間を超えて、通常は６分以内、好ましくは５分以内である。本発明によれば、可使時間を比較的長くとることができ、かつ硬化反応は非常に短時間で終結する。しかも、このような可使時間と硬化時間とのバランスを採ることによっても、本発明の歯科用接着性組成物による接着性はほとんど影響を受けない。
【実施例】
【００６５】
以下、本発明を実施例を示して具体的に説明するが、本発明は以下の実施例に限定されるものではない。
物性の測定など
１．硬化速度（時間）の測定
（１）室温（２３℃）にて、混合皿に所定組成のモノマー液を０．１８ｇをとり、スーパーボンドキャタリスト（部分酸化トリブチルホウ素、（Ｄ）成分に相当、サンメディカル（株）製）０．０１４ｇ（モノマー液１００重量部に対して７．８重量部）を滴下し、接着用筆で液を２〜３秒間混合し、さらに直ちにＰＭＭＡ重合体粒子０．１６ｇ（ポリメチルメタクリレート粒子；平均粒子径：約３０μｍ、（Ｅ）成分に相当、商品名；スーパーボンドポリマー粉末クリア、サンメディカル（株）製）を添加し混合する。
（２）混合皿中の混合物をガラス板に載せプラスチック製リング（内径１０ｍｍ、高さ３ｍｍ）に入れ、３７℃の恒温槽に移し、硬化終点が近づいてから針状物を用いて混合物の表面を軽く挿しつき、重合体粒子添加の時点から混合物の表面が針に挿しつかなくなるまでの時間を硬化時間とする。
２．可使時間
混合皿に所定組成のモノマー液を約０．０９ｇをとり、スーパーボンドキャタリスト（部分酸化トリブチルホウ素、（Ｄ）成分に相当、サンメディカル（株）製）を約０．００７ｇ（モノマー液１００重量部に対して７．８重量部）を滴下し、接着用筆で液を２〜３秒間混合し、さらに直ちにＰＭＭＡ重合体粒子０．０８ｇ（ポリメチルメタクリレート粒子；平均粒子径：約３０μｍ、（Ｅ）成分に相当、商品名；スーパーボンドポリマー粉末クリア、サンメディカル（株）製）を添加混合する。
【００６６】
１０秒間隔で混合物の粘稠状態を確認し、混合から混合物が糸引き状態になった時点までの時間を可使時間とする。
３．象牙質接着強度の測定
（１）牛下顎前歯を注水下１８０＃の耐水研磨しで平坦な接着用象牙質面を削りだす。
（２）削りだした象牙質接着面を象牙質表面処理材グリーン（クエン酸と塩化第二鉄を主成分とする象牙質用の歯科用表面処理剤、サンメディカル（株）製）で処理し、水洗、乾燥した後、直径４．８ｍｍの両面テープで接着面積を規定する。
（３）混合皿に所定組成のモノマー液を約０．０９ｇとり、スーパーボンドキャタリスト（部分酸化トリブチルホウ素：（Ｄ）成分に相当、サンメディカル（株）製）約０．００７ｇ（モノマー液１００重量部に対して７．８重量部）を滴下し、接着用筆で液を混合採取し、直ちにＰＭＭＡ重合体粒子（ポリメチルメタクリレート粒子；平均粒子径：約３０μｍ、（Ｅ）成分に相当、商品名；スーパーボンドポリマー粉末クリア、サンメディカル（株）製）に付け、混合液／粉材の玉を作り、接着歯面に塗布する。続いて、接着ロッドを圧接して植立する。
（４）上記接着したサンプルを３７℃、湿度１００％の恒温槽に入れ、所定時間経過した後、引張接着強度を測定する。
４．エナメル質接着強度の測定
（１）牛下顎前歯を注水下１０００＃の耐水研磨しで平坦なエナメル質面を削りだす。
（２）削りだしたエナメル質接着面をエナメル質表面処理材レッド（リン酸水溶液を主成分とするエナメル質用の歯科用表面処理剤サンメディカル（株）製）で処理し、水洗、乾燥した後、直径４．８ｍｍの両面テープで接着面積を規定する。
（３）上記３の（３）と同様な操作を行う。
（４）上記接着したサンプルを３７℃、湿度１００％の恒温槽に入れ、２０時間経過した後、５℃／５５℃のサーマルサイクル試験機に移し、サーマルサイクル３０００回かけた後引張接着強度を測定する。
５．金属接着強度の測定
（１）１ｃｍ角、厚さ約２ｍｍの金銀パラジウム合金板をサンドブラスト、洗浄、乾燥した後、直径４．８ｍｍの両面テープで接着面積を規定する。
（２）金属表面処理剤Ｖ−プライマー（サンメディカル（株）製、金属表面処理剤）で処理する。
（３）上記３の（３）と同様な操作を行う。
（４）上記接着したサンプルを３７℃、湿度１００％の恒温槽に入れ、２０時間経過した後、５℃／５５℃のサーマルサイクル試験機に移し、サーマルサイクル５０００回かけた後、引張接着強度を測定する。
【実施例１】
【００６７】
グリセロールジメタクリレート（ＧＤＭＡ）３．５重量部、４−メタクリロイルオキシエチルトリメリット酸（４−ＭＥＴ）５重量部、メチルメタクリレート（ＭＭＡ）９１．５重量部のモノマー液（（Ａ）成分＋（Ｂ）成分＋（Ｃ）成分に相当）を調製し、物性の測定で示した試験の通りにして、硬化時間、可使時間、象牙質、エナメル質、金属の接着強度を測定した。結果を表１に記載する。
【実施例２〜５】
【００６８】
実施例１において、４−メタクリロイルオキシエチルトリメリット酸（４−ＭＥＴ）の使用量を５重量部とし、グリセロールジメタクリレート（ＧＤＭＡ）とメチルメタクリレート（ＭＭＡ）の合計の使用量を９５重量部とし、ＧＤＭＡの使用量を表１に示す通りにかえたモノマー液（（Ａ）成分＋（Ｂ）成分＋（Ｃ）成分に相当）を調製し、実施例１と同じように硬化時間、可使時間、象牙質、エナメル質、金属への接着強度を測定した。結果を表１にまとめて記載する。
【実施例６】
【００６９】
実施例１において、グリセロールジメタクリレート（ＧＤＭＡ）の代わりに、テトラメチロールメタントリアクリレート（ＴＭＭ−Ｔ）を使用してモノマー液（（Ａ）成分＋（Ｂ）成分＋（Ｃ）成分に相当）を調製し、実施例１と同じように硬化時間、可使時間、象牙質、エナメル質、金属への接着強度を測定した。結果を表１に記載する。
【００７０】
比較例１
実施例１において、グリセロールジメタクリレート（ＧＤＭＡ）を使用せずに、メチルメタクリレート（ＭＭＡ）の使用量を９５重量部に変えた以外は同様にしてモノマー液（（Ｂ）成分＋（Ｃ）成分に相当）を調整し、硬化時間、可使時間、象牙質、エナメル質、金属への接着強度を測定した。結果は表１に記載する。
【００７１】
【表１】
0004611028.tif 000002